(57)【要約】      （修正有）【課題】線幅が２０μｍ以下の細線幅を有する金属めっき膜であって、高い全光線透過率を有し、すなわち高透明な透明導電膜であると共に、耐擦傷性や密着性に優れる透明導電膜の提供。【解決手段】基材１上に、高分子微粒子とバインダーを含み、高分子微粒子とバインダーの質量比が、高分子微粒子：バインダー＝１：５〜１：５０であり、層の厚みが１０〜１００ｎｍであるめっき下地層２を設け、めっき下地層２上に線幅が２０μｍ以下のパターン状の無電解めっき法による金属めっき膜５を設ける透明導電膜の製造方法。【選択図】図１
2018090842.tif 000002
【特許請求の範囲】
【請求項１】
基材上に、高分子微粒子とバインダーを含むめっき下地層を設け、
該めっき下地層上に線幅が２０μｍ以下のパターン状の無電解めっき法による金属めっき膜を設けた透明導電膜であって、
めっき下地層における高分子微粒子とバインダーの質量比が、高分子微粒子：バインダー＝１：５〜１：５０であり、
該めっき下地層の厚みが１０〜１００ｎｍであることを特徴とする透明導電膜。  
【請求項２】
全光線透過率が８５％以上であることを特徴とする請求項１記載の透明導電膜。
【請求項３】
前記バインダーが、メラミン系樹脂であることを特徴とする請求項１または２記載の透明導電膜。
【発明の詳細な説明】
【技術分野】
【０００１】
本発明は、透明導電膜に関する。
【背景技術】
【０００２】
従来、タッチパネル等で用いられる透明導電膜において、金属膜をパターニングする技術が知られている。
例えば透明導電膜の用途では、一般的にＩＴＯ膜がよく使用されているが、抵抗値がより低い膜として、銅などの金属膜をメッシュ状にパターニングするメタルメッシュ法が検討されている。
【０００３】
例えば、特許文献１記載の公報には、基材フィルム上に還元性ポリマー微粒子とバインダーとが分散された塗料をコーティングしてポリマー層を形成し、該ポリマー層にマスクパターンを介して紫外線を照射して紫外線が照射された部分の還元性ポリマーの共役鎖を切断することにより該部分の還元力を低下させておき、その後、無電解めっき法により紫外線が照射されなかった部分のみに金属膜を形成させることによる、パターン化された金属膜が形成されためっきフィルムの製造方法が開示されている。
この方法は、還元性ポリマー微粒子を用いることにより、簡易な操作でパターン化された金属膜が形成されためっきフィルムが製造できるという点において優れた方法である。
【先行技術文献】
【特許文献】
【０００４】
【特許文献１】特開２００７−２７０１７９号公報
【発明の概要】
【発明が解決しようとする課題】
【０００５】
ところが、上記の方法で製造されるめっきフィルムは、以下のような問題点を有することが分った。
（１）特許文献１記載のめっきフィルムにおけるポリマー層は、その一部を失活させるために紫外線を多く照射する。そして、例えば開口幅が２０μｍ以下のマスクを使用し、該マスクを介してポリマー層の一部に紫外線を照射した場合、該マスクの下に位置するポリマー層にも紫外線が回り込んで照射され、結果、２０μｍ以下の細線幅を有する金属めっき膜を精度よく得ることができなかった。
（２）また、特許文献１記載のめっきフィルムにおけるポリマー層は、その一部が紫外線により照射される。その結果、ポリマー層におけるバインダーがダメージを受け、耐擦傷性や密着性が低下していた。
（３）また、例えば透明導電膜の用途としては、全光線透過率が８５％を超える、すなわち高い全光線透過率を有するものが要求されており、特許文献１記載のめっきフィルムではそのような要求を満たすことができていなかった。
【０００６】
従って、本発明は、上記課題を解決し得る、即ち、本発明は，線幅が２０μｍ以下の細線幅を有する金属めっき膜であって、高い全光線透過率を有し、すなわち高透明な透明導電膜であると共に、耐擦傷性や密着性に優れる透明導電膜の提供を目的とする。
【課題を解決するための手段】
【０００７】
本発明者等は上記課題を解決するために鋭意検討した結果、
基材上に、高分子微粒子とバインダーを含むめっき下地層を設け、該めっき下地層上に線幅が２０μｍ以下のパターン状の無電解めっき法による金属めっき膜を設けた透明導電膜であって、
めっき下地層における高分子微粒子とバインダーの質量比が、高分子微粒子：バインダー＝１：５〜１：５０であり、
該めっき下地層の厚みが１０〜１００ｎｍであることを特徴とする透明導電膜である。
【発明の効果】
【０００８】
本発明により、線幅が２０μｍ以下の金属めっき膜であって、高い全光線透過率を有し、すなわち高透明な透明導電膜であると共に、耐擦傷性や密着性に優れる透明導電膜を提供できる。
【図面の簡単な説明】
【０００９】
【図１】本発明の透明導電膜を製造するための一例を説明する概略図である。
【図２】本発明の透明導電膜を製造するための別の例を説明する概略図である。
【発明を実施するための形態】
【００１０】
更に詳細に本発明を説明する。
本発明のめっき物は、基材上に、高分子微粒子とバインダーを含むめっき下地層を設け、該めっき下地層上に線幅が２０μｍ以下のパターン状の無電解めっき法による金属めっき膜を設けた透明導電膜であって、
めっき下地層における高分子微粒子とバインダーの質量比が、高分子微粒子：バインダー＝１：５〜１：５０であり、
該めっき下地層の厚みが１０〜１００ｎｍであることを特徴とする。
【００１１】
［基材］
本発明の基材としては、特に限定されないが、例えば、ポリエチレンテレフタレート等のポリエステル系樹脂、ポリメチルメタクリレート等のアクリル系樹脂、ポリプロピレン系樹脂、ポリカーボネート系樹脂、ポリスチレン系樹脂、ポリ塩化ビニル系樹脂、ポリアミド系樹脂、ポリイミド系樹脂、ガラス、金属等が挙げられる。
また、基材の形状は、特に限定されないが、例えば、板状、フィルム状が挙げられる。他にも、基材として、例えば、射出成形などにより樹脂を成形した樹脂成形品が挙げられる。とりわけ、例えばポリイミド樹脂やポリエチレンテレフタレート樹脂からなるフィルム上に、線幅が２０μｍ以下のパターン状金属めっき膜を設けることにより、透明導電膜として好適に使用できる。
【００１２】
［めっき下地層］
本発明のめっき下地層は、前記基材上に設けた高分子微粒子とバインダーを層であると共に、めっき下地層における高分子微粒子とバインダーの質量比が、高分子微粒子：バインダー＝１：５〜１：５０であり、該めっき下地層の厚みが１０〜１００ｎｍの範囲とする。
また、めっき下地層における高分子微粒子とバインダーの質量比が、高分子微粒子：バインダー＝１：５〜１：５０の範囲を逸脱すると、例えば全光線透過率が８５％以下となる、或いは、金属めっき膜の析出性が低下する。
また、めっき下地層の厚さが１０〜１００ｎｍの範囲を逸脱すると、例えば全光線透過率が８５％以下となる、或いは、金属めっき膜の析出性が低下する。
【００１３】
また、本発明のめっき下地層における高分子微粒子は、高分子微粒子上に触媒金属が吸着され、最終的に、導電性の高分子微粒子となる。したがって、めっき下地層を形成する際は、該樹脂層上に、例えば導電性高分子微粒子とバインダーを含む塗料、或いは、還元性高分子微粒子とバインダーを含む塗料のいずれかを塗布し、適宜後述する脱ドープ処理を行って、触媒金属を吸着させ、結果的に、導電性の高分子微粒子となる。
【００１４】
（導電性高分子微粒子）
上記の導電性高分子微粒子とバインダーを含む塗料における導電性高分子微粒子とは、導電性を有する粒子であって、具体的には、０．０１Ｓ／ｃｍ以上の導電率を有する粒子である。
また、導電性高分子微粒子としては、球形の微粒子であるものが挙げられ、その平均粒径（レーザー回析／散乱法により求められる値）は、１０〜１００ｎｍとするのが好ましい。
導電性高分子微粒子としては、導電性を有するΠ−共役二重結合を有する高分子であれば特に限定されないが、例えば、ポリアセチレン、ポリアセン、ポリパラフェニレン、ポリパラフェニレンビニレン、ポリピロール、ポリアニリン、ポリチオフェン及びそれらの各種誘導体が挙げられ、好ましくは、ポリピロールが挙げられる。
導電性高分子微粒子は、Π−共役二重結合を有するモノマーから合成して使用する事ができるが、市販で入手できる導電性高分子微粒子を使用することもできる。
【００１５】
（還元性高分子微粒子）
上記の還元性高分子微粒子とバインダーを含む塗料における還元性高分子微粒子としては、０．０１Ｓ／ｃｍ未満の導電率を有するΠ−共役二重結合を有する高分子であれば特に限定されないが、例えば、ポリアセチレン、ポリアセン、ポリパラフェニレン、ポリパラフェニレンビニレン、ポリピロール、ポリアニリン、ポリチオフェン及びそれらの各種誘導体が挙げられ、好ましくは、黒色で光線反射率が低いポリピロールが挙げられる。
また、還元性高分子微粒子としては、０．００５Ｓ／ｃｍ以下の導電率を有する高分子微粒子が好ましい。
還元性高分子微粒子は、Π−共役二重結合を有するモノマーから合成して使用する事ができるが、市販で入手できる還元性高分子微粒子を使用することもできる。
また、還元性高分子微粒子としては、球形の微粒子であるものが挙げられ、その平均粒径（レーザー回析／散乱法により求められる値）は、１０〜１００ｎｍとするのが好ましい。
【００１６】
本発明のめっき下地層における高分子微粒子としては、上記導電性高分子微粒子又は還元性高分子微粒子が挙げられ、これら高分子微粒子は、通常、有機溶媒に分散された分散液として使用されるが、これら高分子微粒子は、分散液中における分散安定性を維持するために、固形分として該分散液の質量の１０質量％以下（固形分比）となるようにするのが好ましい。
そして、高分子微粒子を分散する有機溶媒としては、例えば、酢酸ブチル等の脂肪族エステル類、トルエン等の芳香族溶媒、メチルエチルケトン等のケトン類、シクロヘキサン等の環状飽和炭化水素類、ｎ−オクタン等の鎖状飽和炭化水素類、メタノール、エタノール、ｎ−オクタノール等の鎖状飽和アルコール類、安息香酸メチル等の芳香族エステル類、ジエチルエーテル等の脂肪族エーテル類及びこれらの混合物等が挙げられる。
【００１７】
（バインダー）
本発明のめっき下地層は、高分子微粒子と共にバインダーを含んだ層であってもよい。バインダーとしては、特に限定されるものではなく、例えば、ポリ塩化ビニル系樹脂、ポリカーボネート系樹脂、ポリスチレン系樹脂、ポリメチルメタクリレート系樹脂、ポリエステル系樹脂、ポリスルホン系樹脂、ポリフェニレンオキシド系樹脂、ポリブタジエン系樹脂、ポリ(N−ビニルカルバゾール)系樹脂、炭化水素系樹脂、ケトン系樹脂、フェノキシ系樹脂、ポリアミド系樹脂、エチルセルロース系樹脂、酢酸ビニル系樹脂、ABS系樹脂、ウレタン系樹脂、メラミン系樹脂、アクリル系樹脂、不飽和ポリエステル系樹脂、アルキド系樹脂、エポキシ系樹脂、シリコン系樹脂等が挙げられる。また、好ましくは、メラミン系樹脂であり、その理由としては無電解めっき法による金属めっき膜の析出性が良好となるからである。
【００１８】
また、本発明のめっき下地層を形成する塗料は、導電性高分子微粒子（或いは、還元性高分子微粒子）とバインダー樹脂に加えて、溶媒等を含み得る。更には、用途や塗布対象物等の必要に応じて、分散安定剤、増粘剤、インキバインダ等の樹脂を加えることも可能である。
溶媒としては、特に限定されるものではないが、例えば酢酸ブチル等の脂肪族エステル類、トルエン等の芳香族溶媒、メチルエチルケトン、シクロヘキサノン、イソホロン等のケトン類、シクロヘキサン等の環状飽和炭化水素類、ｎ−オクタン等の鎖状飽和炭化水素類、メタノール、エタノール、ｎ−オクタノール等の鎖状飽和アルコール類、安息香酸メチル等の芳香族エステル類、ジエチルエーテル等の脂肪族エーテル類及びこれらの混合物等が挙げられる。また、メチルセルソルブ等の多価アルコール誘導体溶媒、ミネラルスピリット等の炭化水素溶媒、ジヒドロターピネオール、Ｄ−リモネン等のテルペン類に分類される溶媒を用いることもできる。なお、バインダーを若干溶解する成分を含んだ溶媒を用いて、めっき下地層を形成するのがよい。
【００１９】
［製造方法］
本発明における基材上に、パターン状の無電解めっき法による金属めっき膜が設けられた透明導電膜の製造方法は、例えば以下の方法（図１や図２）が挙げられる。
先ず、図１に示す透明導電膜の製造方法は、
１）基材上１に、高分子微粒子（導電性高分子微粒子又は還元性高分子微粒子）と、バインダーとを含む塗料を塗布してめっき下地層２を形成する工程（ａ）、
２）続いて、前記めっき下地層２上に、ＰＲ（フォトレジスト）樹脂を含む塗料を塗布してＰＲ樹脂層３を形成する工程（ｂ）、
３）続いて、前記ＰＲ樹脂層３をパターン状のマスク４を介して露光する工程（ｃ）、
４）続いて前記露光後、現像によりパターンに従ってＰＲ樹脂層３の一部分を除去する工程（ｄ）、
５）続いて、前記現像により露出しためっき下地層３の上に、無電解めっき法により金属めっき膜５を設ける工程（ｅ）、
６）続いて、パターン状に形成された金属めっき膜５同士の間に残っていた前記ＰＲ樹脂層３を剥離除去する工程（ｆ）からなる製造方法である。
なお、工程（ｆ）後に黒化処理を適宜行っても良い。
【００２０】
１）工程（ａ）
工程（ａ）は、基材１上に、高分子微粒子（導電性高分子微粒子又は還元性高分子微粒子）と、バインダーとを含む塗料を塗布してめっき下地層２を形成する工程である。
なお、導電性高分子微粒子又は還元性高分子微粒子と、バインダーとを含む塗料を、樹脂層全面に印刷する方法としては、例えば、スクリーン印刷法、スクリーンオフセット法、グラビア印刷法、グラビアオフセット印刷法、フレキソ印刷法、インプリント印刷法、反転印刷法、インクジェット印刷法等が挙げられ、また、印刷方法は、各印刷機を用いる通常の印刷法によって行うことができる。
また、上述したように、形成されるめっき下地層２は、その厚みが１０ｎｍ〜１００ｎｍであり、めっき下地層における高分子微粒子とバインダーの質量比が、高分子微粒子：バインダー＝１：５〜１：５０である。
【００２１】
２）工程（ｂ）
工程（ｂ）は、前記めっき下地層２上に、ＰＲ樹脂を含む塗料を塗布してＰＲ樹脂層３を形成する工程である。
ＰＲ樹脂は、ポジ型、ネガ型の何れであってもよく、図１に示す製造方法では、ポジ型のＰＲ樹脂を使用し、後述する図２に示す製造方法では、ネガ型のＰＲ樹脂を使用している。
なお、ＰＲ樹脂含む塗料を、めっき下地層２全面に印刷する方法としては、例えば、スクリーン印刷法、スクリーンオフセット法、グラビア印刷法、グラビアオフセット印刷法、フレキソ印刷法、インプリント印刷法、反転印刷法、インクジェット印刷法等が挙げられ、また、印刷方法は、各印刷機を用いる通常の印刷法によって行うことができる。
【００２２】
３）工程（ｃ）
工程（ｃ）は、工程（ｂ）で形成したＰＲ樹脂層３をパターン状のマスク４を介して露光する工程である。
具体的には、マスクパターンを介して前記ＰＲ樹脂層３に紫外線等の光を照射することにより達成され得る。
マスクパターンは、ネガ型、ポジ型の何れでも適用できる。
照射する紫外線の光源としては、高圧水銀ランプ、メタルハライドランプ、ハロゲンランプ、キセノンランプ、殺菌灯等の一般的に用いられる光源を用いることが出来る。
【００２３】
４）工程（ｄ）
工程（ｄ）は、工程（ｃ）における露光後、現像によりパターンに従ってＰＲ樹脂層３の一部を除去する工程である。
具体的には、現像液に工程（ｃ）で露光されたものを浸漬し、後述する金属めっき膜によるパターン部以外のＰＲ樹脂層３を除去することにより達成される。
即ち、工程（ｂ）でネガ型のフォトレジストを用いた場合は、露光されなかった部分のＰＲ樹脂層３を除去して、パターンを形成し、ポジ型のフォトレジストを用いた場合は、露光された部分のフォトレジスト層を除去して、パターン状のＰＲ樹脂層３を形成するものである。
【００２４】
５）工程（ｅ）
工程（ｅ）は、工程（ｄ）により露出しためっき下地層２上に無電解めっき法により金属めっき膜５を設ける工程である。
該工程において、導電性高分子微粒子を用いて形成されためっき下地層２は、脱ドープ処理を行った後に、無電解めっき法により金属めっき膜５が設けられ、また、還元性高分子微粒子を用いて形成されためっき下地層２は、脱ドープ処理を行うことなく無電解めっき法により金属めっき膜５が設けられる。
【００２５】
脱ドープ処理としては、パターン化されためっき下地層が形成された基材を、還元剤、例えば、水素化ホウ素ナトリウム、水素化ホウ素カリウム等の水素化ホウ素化合物、ジメチルアミンボラン、ジエチルアミンボラン、トリメチルアミンボラン、トリエチルアミンボラン等のアルキルアミンボラン、及び、ヒドラジン等を含む溶液で処理して還元する方法、又は、アルカリ性溶液で処理する方法が挙げられる。
操作性及び経済性の観点からアルカリ性溶液で処理するのが好ましい。
特に、導電性高分子微粒子を含むめっき下地層は非常に薄いものであるため、緩和な条件下で短時間のアルカリ処理により脱ドープを達成することが可能である。
例えば、１Ｍ  水酸化ナトリウム水溶液中で、２０ないし５０、好ましくは３０ないし４０の温度で、１ないし３０分間、好ましくは３ないし１０分間処理される。
上記脱ドープ処理により、めっき下地層中に存在する導電性高分子微粒子は、還元性高分子微粒子となる。
【００２６】
無電解めっき法としては、通常知られた方法に従って行うことができる。
即ち、導電性高分子微粒子を用いて形成されためっき下地層については、工程（ｄ）の後に脱ドープ処理を行った後に、また、還元性高分子微粒子を用いて形成されためっき下地層は工程（ｄ）の後に脱ドープ処理を行うことなく、露出しためっき下地層が形成された基材を、塩化パラジウム等の触媒金属を付着させるための触媒液に浸漬した後、水洗等を行い、無電解めっき浴に浸漬することにより金属めっき膜を設けることができる。
触媒液は、無電解めっきに対する触媒活性を有する貴金属（触媒金属）を含む溶液であり、触媒金属としては、パラジウム、金、白金、ロジウム等が挙げられ、これら金属は単体でも化合物でもよく、触媒金属を含む安定性の点からパラジウム化合物が好ましく、その中でも塩化パラジウムが特に好ましい。
好ましい、具体的な触媒液としては、０．０５％塩化パラジウム−０．００５％塩酸水溶液（ｐＨ３）が挙げられる。
処理温度は、２０ないし５０、好ましくは３０ないし４０であり、処理時間は、０．１ないし２０分、好ましくは、１ないし１０分である。
上記の操作により、めっき下地層中の還元性高分子微粒子上に触媒金属が吸着され、最終的に、導電性の高分子微粒子となる。
【００２７】
上記で処理された基材は、金属を析出させるためのめっき液に浸され、これによりパターン状の金属めっき膜が形成される。
めっき液としては、通常、無電解めっきに使用されるめっき液であれば、特に限定されない。
即ち、無電解めっきに使用できる金属、銅、金、銀、ニッケル等、全て適用することができるが、銅が好ましい。
無電解銅めっき浴の具体例としては、例えば、ＡＴＳアドカッパーＩＷ浴（奥野製薬工業（株）社製）等が挙げられる。
処理温度は、２０ないし５０、好ましくは３０ないし４０であり、処理時間は、１ないし３０分、好ましくは、５ないし１５分である。
得られためっき品は、使用した基材のＴｇより低い温度範囲において、数時間以上、例えば、２時間以上養生するのが好ましい。
形成されるパターン状の金属めっき膜の厚さは、０．１ないし５μｍの範囲とするのが好ましく、０．２ないし３μｍの範囲とするのがより好ましい。
【００２８】
５）工程（ｆ）
工程（ｆ）は、パターン状に形成された金属めっき膜４同士の間に残っていた前記ＰＲ樹脂層３を剥離除去する工程である。
除去する方法としては、例えばアルカリ水溶液や有機溶剤に浸漬する方法が挙げられる。
なお、基材の両面にパターン状の金属めっき膜を形成する場合は、例えば上記工程（ａ）〜工程（f）の操作を繰り返すことにより達成され得る。
【００２９】
また、必要に応じて、無電解めっき法により形成されたパターン状の金属めっき膜上に、電解めっき法による金属めっき膜を形成してもよく、また、工程（ｆ）後、適宜黒化処理を行ってもよい。パターン状の金属めっき膜表面に対する黒化処理は、酸化処理（例えば、亜塩素酸ナトリウム、水酸化ナトリウム及びリン酸三ナトリウムの水溶液を用いる酸化処理）等を行って、例えば、ＣｕＯ膜を形成することにより達成され、それ故に基材における金属めっき膜が形成されていない側から見た場合、金属光沢がなく、視認性が向上する。
【００３０】
また、別の透明導電膜の製造方法としては、図２に示すように、
１）基材上１に、高分子微粒子（導電性高分子微粒子又は還元性高分子微粒子）と、バインダーとを含む塗料を塗布してめっき下地層２を形成する工程（ａ）’、
２）続いて、めっき下地層２の上に、無電解めっき法により金属めっき膜５を設ける工程（ｂ）’、
３）前記金属めっき膜５上に、ＰＲ（フォトレジスト）樹脂を含む塗料を塗布してＰＲ樹脂層３を形成する工程（ｃ）’、
４）続いて、前記ＰＲ樹脂層３をパターン状のマスク４を介して露光する工程（ｄ）’、
５）続いて前記露光後、現像によりパターンに従ってＰＲ樹脂層３の一部分を除去する工程（ｅ）’、
６）続いて、前記現像により露出した金属めっき膜５の一部分をエッチング（除去）する工程（ｆ）’、
７）続いて、残りの前記ＰＲ樹脂層３を剥離除去する工程（ｇ）’からなる製造方法である。
なお、工程（ｇ）’後に黒化処理を適宜行っても良い。
【００３１】
図２に示す透明導電膜の製造方法において、図１に示す透明導電膜の製造方法と異なる工程（ｂ）’と工程（ｆ）’について、以下に説明する。
それ以外の図２に示す工程については、先ず工程（ａ）’は、前述の工程（ａ）の記載と同じになるため省略する。
次に、工程（ｃ）’は、ＰＲ樹脂を含む塗料を、金属めっき膜５上に、塗布してＰＲ樹脂層３を形成する工程以外は、前述の工程（ｂ）の記載と同じになるため省略する。
次に、工程（ｄ）’は、工程（ｃ）の記載と概略同じになるため省略する。
次に、工程（ｅ）‘は、工程（ｄ）の記載と概略同じになるため省略する。
次に、工程（ｇ）‘は、パターン状に形成された金属めっき膜５上に残っていた前記ＰＲ樹脂層３を剥離除去する工程以外は、工程（ｆ）の記載と概略同じになるため省略する。
【００３２】
工程（ｂ）’
工程（ｂ）’は、めっき下地層２上に無電解めっき法により金属めっき膜５を設ける工程である。
該工程において、導電性高分子微粒子を用いて形成されためっき下地層２は、脱ドープ処理を行った後に、無電解めっき法により金属めっき膜５が設けられ、また、還元性高分子微粒子を用いて形成されためっき下地層２は、脱ドープ処理を行うことなく無電解めっき法により金属めっき膜５が設けられる。
なお、脱ドープ処理、無電解めっき法については、図１の工程（ｅ）の説明と概略同じになるため省略する。
【００３３】
工程（ｆ）’
工程（ｆ）’は、前記工程（ｅ）’の現像により露出した金属めっき膜５の一部分をエッチング（除去）する工程である。
エッチング（除去）する方法としては、例えば塩化第二鉄水溶液、硫酸-過酸化水素水溶液、硫酸-過硫酸ナトリウム水溶液に浸漬する方法が挙げられる。
【実施例】
【００３４】
次に、本発明を実施例により更に詳細に説明する。
製造例１：めっき下地層用塗料の調製Ａ
アニオン性界面活性剤ペレックスＯＴ−Ｐ（花王（株）製）１．５ｍｍｏｌ、トルエン１０ｍＬ、イオン交換水１００ｍＬを加えて２０に保持しつつ乳化するまで撹拌した。
得られた乳化液にピロールモノマー２１．２ｍｍｏｌを加え、１時間撹拌し、次いで過硫酸アンモニウム６ｍｍｏｌを加えて２時間重合反応を行った。
反応終了後、有機相を回収し、イオン交換水で数回洗浄して、トルエンに分散した導電性ポリピロール微粒子を得た。ここで得られたトルエン分散液中の導電性ポリピロール微粒子の固形分は、約５．０％であった。なお、導電性ポリピロール微粒子の粒径は、動的光散乱式ナノトラック粒度分布計 ＵＰＡ−ＥＸ２５０（日機装（株）製））で測定した結果、最大粒径が１００ｎｍであった。
ここに、バインダーとしてスーパーベッカミンＪ−８２０：メラミン系樹脂（ＤＩＣ(株)製）を加え、固形分比で導電性ポリピロール微粒子：バインダー樹脂＝１：２０、かつ固形分が約５．０％となるようにめっき下地層用塗料Ａを調製した。
【００３５】
製造例２：めっき下地層用塗料の調製Ｂ
固形分比で導電性ポリピロール微粒子：バインダー樹脂＝１：５０となるように配合させた以外は、製造例１と同様の方法にてめっき下地層用塗料Ｂを調製した。
【００３６】
製造例３：めっき下地層用塗料の調製Ｃ
固形分比で導電性ポリピロール微粒子：バインダー樹脂＝１：５となるように配合させた以外は、製造例１と同様の方法にてめっき下地層用塗料Ｃを調製した。
【００３７】
製造例４：めっき下地層用塗料の調製Ｄ
固形分比で導電性ポリピロール微粒子：バインダー樹脂＝１：６０となるように配合させた以外は、製造例１と同様の方法にてめっき下地層用塗料Ｄを調製した。
【００３８】
製造例５：めっき下地層用塗料の調製Ｅ
固形分比で導電性ポリピロール微粒子：バインダー樹脂＝１：３となるように配合させた以外は、製造例１と同様の方法にてめっき下地層用塗料Ｅを調製した。
【００３９】
製造例６：めっき下地層用塗料の調整Ｆ
バインダーとして、バイロン２４０：ポリエステル系樹脂（東洋紡績(株)製）を用いた以外は、製造例１と同様の方法にてめっき下地層用塗料Ｆを調製した。
【００４０】
実施例１
［工程ａ］
ＰＥＴフィルム基材： コスモシャインＡ４１００（東洋紡（株）製）上に、製造例１で調製しためっき下地層用塗料Ａをバーコーターにて塗工し、１２０で５分間乾燥して、厚みが５０ｎｍのめっき下地層を形成した。
ここで、工程ａで形成されためっき下地層の厚みについて、走査型電子顕微鏡 ＪＳＭ−６７００Ｆ（日本電子（株）製）にてめっき下地層断面を観察し、任意の１０箇所の膜厚を測定し、その膜厚の平均値を「めっき下地層の厚み」とし、結果、厚みが５０ｎｍであった。  
なお、実施例２〜６、および比較例１〜５の各「めっき下地層の厚み」についても、同様の方法にて測定し、平均値を算出した結果である。
【００４１】
また、１）めっき下地層を設けた基材と、２）基材のみに対して、紫外・可視分光分析装置（日本分光(株)製のＶ−５７０）を用いて全光線透過率をそれぞれ測定した。
次に、以下（式１）に従ってめっき下地層の光線透過率を算出した。
（式１）：［１）めっき下地層を設けた基材の全光線透過率 ／ ２）基材のみの全光線透過率］×１００＝めっき下地層の光線透過率とした。
その結果、めっき下地層の光線透過率は、１００％であった。すなわち、実施例１におけるめっき下地層は、基材が有する全光線透過率を低下させるものではなかった。
なお、後述する実施例２〜６、および比較例１〜５におけるめっき下地層の光線透過率も同じ方法を用いて測定し、算出した値である。
【００４２】
［工程ｂ］
続いて、工程ａで形成されためっき下地層上に、ネガ型感光性レジストＯＭＲ−８３（東京応化工業(株)製）をバーコーターにて塗工し、８５で３０分間乾燥して、厚みが２μｍのＰＲ樹脂層を形成した。
【００４３】
［工程ｃ］
続いて、Ｌ／Ｓ＝３μｍ／３００μｍの格子パターンを持つフォトマスクを介して、高圧水銀灯にて露光した。
【００４４】
［工程ｄ］
続いて、ＯＭＲ現像液（東京応化工業（株）製）に１分間浸漬して現像を行い、パターン状のＰＲ樹脂層を形成した。
【００４５】
［工程ｅ］
続いて、工程ｄでＰＲ樹脂層の一部分が除去された、すなわち、めっき下地層が露出している部位に対して、１Ｍ水酸化ナトリウム溶液に３５で５分間浸漬して表面処理（脱ドープ処理）を行った。
続いて、０．０２％塩化パラジウム−０．０１％塩酸水溶液に３５で５分間浸漬後、イオン交換水で水洗した。
続いて、無電解めっき浴ＡＴＳアドカッパーＩＷ浴（奥野製薬工業（株）製）に浸漬して、３５で１０分間浸漬し、線幅が３μｍで、厚みが３００μｍの銅めっき膜を得た。
【００４６】
［工程ｆ］
続いて、工程（ｅ）で形成された無電解めっき法による金属めっき膜同士の間に形成されたＰＲ樹脂層を剥離し、具体的にはＯＭＲ剥離液５０２Ａ（東京応化工業（株）製）に１分間浸漬して剥離し、基材上にパターン状の無電解めっき法による金属めっき膜が形成された透明導電膜を得た。
【００４７】
実施例２
［工程ａ］において形成するめっき下地層の厚みを１０ｎｍとした以外は、実施例１と同様の方法にて、基材上にパターン状の無電解めっき法による金属めっき膜が形成された透明導電膜を得た。
【００４８】
なお、実施例２におけるめっき下地層の光線透過率について、実施例１と同じ方法を用いて測定し、算出した結果、１００％であった。
【００４９】
実施例３
［工程ａ］において形成するめっき下地層の厚みを１００ｎｍとした以外は、実施例１と同様の方法にて、基材上にパターン状の無電解めっき法による金属めっき膜が形成された透明導電膜を得た。
【００５０】
なお、実施例３におけるめっき下地層の光線透過率について、実施例１と同じ方法を用いて測定し、算出した結果、９９％であった。
【００５１】
実施例４
製造例２のめっき下地層用塗料Ｂを用いた以外は、実施例１と同様の方法にて、基材上にパターン状の無電解めっき法による金属めっき膜が形成された透明導電膜を得た。
【００５２】
なお、実施例４におけるめっき下地層の光線透過率について、実施例１と同じ方法を用いて測定し、算出した結果、１００％であった。
【００５３】
実施例５
製造例３のめっき下地層用塗料Ｃを用いた以外は、実施例１と同様の方法にて、基材上にパターン状の無電解めっき法による金属めっき膜が形成された透明導電膜を得た。
【００５４】
なお、実施例５におけるめっき下地層の光線透過率について、実施例１と同じ方法を用いて測定し、算出した結果、９８％であった。
【００５５】
実施例６
製造例６のめっき下地層用塗料Ｆを用いた以外は、実施例１と同様の方法にて、基材上にパターン状の無電解めっき法による金属めっき膜が形成された透明導電膜を得た。
【００５６】
なお、実施例６におけるめっき下地層の光線透過率について、実施例１と同じ方法を用いて測定し、算出した結果、１００％であった。
【００５７】
比較例１
［工程ａ］において形成するめっき下地層の厚みを５ｎｍとした以外は、実施例１と同様の方法にて、基材上にパターン状の無電解めっき法による金属めっき膜が形成された透明導電膜を得た。
【００５８】
なお、比較例１におけるめっき下地層の光線透過率について、実施例１と同じ方法を用いて測定し、算出した結果、１００％であった。
【００５９】
比較例２
［工程ａ］において形成するめっき下地層の厚みを１５０ｎｍとした以外は、実施例１と同様の方法にて、基材上にパターン状の無電解めっき法による金属めっき膜が形成された透明導電膜を得た。
【００６０】
なお、比較例２におけるめっき下地層の光線透過率について、実施例１と同じ方法を用いて測定し、算出した結果、９４％であった。
【００６１】
比較例３
製造例４のめっき下地層用塗料Ｄを用いた以外は、実施例１と同様の方法にて、基材上にパターン状の無電解めっき法による金属めっき膜が形成された透明導電膜を得た。
【００６２】
なお、比較例３におけるめっき下地層の光線透過率について、実施例１と同じ方法を用いて測定し、算出した結果、１００％であった。
【００６３】
比較例４
製造例５のめっき下地層用塗料Ｅを用いた以外は、実施例１と同様の方法にて、基材上にパターン状の無電解めっき法による金属めっき膜が形成された透明導電膜を得た。
【００６４】
なお、比較例４におけるめっき下地層の光線透過率について、実施例１と同じ方法を用いて測定し、算出した結果、８５％であった。
【００６５】
比較例５
アニオン性界面活性剤ペレックスＯＴ−Ｐ（花王株式会社）０．４２ｍｍｏｌ、ポリオキシエチレンアルキルエーテル系ノニオン界面活性剤エマルゲン４０９Ｐ（花王株式会社）２．１ｍｍｏｌ、トルエン５０ｍＬ、イオン交換水１００ｍＬを加えて２０℃に保持しつつ乳化するまで撹拌した。
得られた乳化液にピロールモノマー２１．２mmolを加え、１時間撹拌し、次いで過硫酸アンモニウム６ｍｍｏｌを加えて２時間重合反応を行った。反応終了後、有機相を回収し、イオン交換水で数回洗浄して、トルエンに分散した還元性能を有するポリピロール微粒子を得た。なお、ポリピロール微粒子の導電率は０．００１Ｓ／ｃｍであった。  上記で得られたトルエン分散液中のポリピロールの固形分は、約１．３％であったが、ここに、バインダーとしてスーパーベッカミンJ-８２０(大日本インキ化学工業)を加え、ポリピロール：バインダー樹脂＝１：３、固形分約５％となる還元性を有したポリピロール塗料を調製した。得られた塗料の分散安定性は良好であった。
上記で調製した塗料を、１００μmの厚みのポリエステルフィルムにバーコーター（Ｎｏ.８）で、薄くコーティングし、１２０℃で５分乾燥し塗膜を作成した。この乾燥後の塗工膜の厚みは１５０ｎｍの極めて薄い均一な膜であった。  
この薄膜に、線幅２０μｍ、ピッチ２８０μｍに描いたポジフィルムマスクパターン（Ｌ／Ｓ＝２０μｍ／２８０μｍ）を重ね、２ＫＷハロゲンランプで１５分間光照射した。
このポリピロールパターンが形成されたフィルムを塩化パラジウム溶液中に室温で５分間浸漬後、水道水で水洗した。
次に、該フィルムを無電解銅めっき浴に浸漬すると、およそ１０分程度で紫外線非照射部のパターン部にのみ銅めっきが施されたポリエステルフィルムが得られた。
【００６６】
なお、比較例５におけるめっき下地層の光線透過率について、実施例１と同じ方法を用いて測定し、算出した結果、８２％であった。
【００６７】
試験例１
実施例１〜６、および比較例１〜５で得られた透明導電膜について、めっき析出性、全光線透過率、ヘーズ、耐擦傷性、密着性の各評価を行い、その結果を表１に示した。
なお、評価方法および評価基準は以下の通りとした。
【００６８】
＜めっき析出性＞  
［評価方法］
得られた透明導電膜から１０ｃｍ×１０ｃｍ角に切断して試験試料を得た。
次に、得られた試験試料の両端にテスターを当てての導通テストを任意の１０点で実施した。
［評価基準］
○：任意の８点以上で導通が確認された。
△：任意の１〜７点で導通が確認された。
×：任意の１０点何れにおいても導通が確認されなかった。
【００６９】
＜全光線透過率＞
［評価方法］
得られた透明導電膜に対して、紫外・可視分光分析装置（日本分光(株)製のＶ−５７０）を用いて、全光線透過率を測定した。
［評価基準］
○：全光線透過率が９０％以上であった。
△：全光線透過率が８５％を超えて９０％未満であった。
×：全光線透過率が８５％以下であった。
【００７０】
＜ヘーズ＞
［評価方法］
得られた透明導電膜に対して、ヘーズメーターＨＺ−Ｖ３（スガ試験機（株）製）を用いて、ヘーズを測定した。
［評価基準］
○：ヘーズ値が１．５％以下であった。
△：ヘーズ値が１．５％を超えて２．０％未満であった。
×：ヘーズ値が２．０％以上であった。
【００７１】
＜耐擦傷性＞
［評価方法］
得られた透明導電膜から、３０ｍｍ×１００ｍｍ以上の大きさに切断して試験試料を得た。次に、得られた試験試料の表面をスチールウール(日本スチールウール（株）製のボンスター♯0000)に２００ｇ荷重を掛けて３０往復させ、傷の状況を目視で確認し、以下の基準に従って判断した。
［評価基準］
○：傷が全く無い。
△：細かな傷はあるが，視認性への影響は小さい。
×：明らかな傷があり，視認性を損なう。
【００７２】
＜密着性＞
［評価方法］
ＪＩＳ  Ｈ８５０４に準じてテープ試験により引き剥がし試験を実施した。
引き剥がし試験を合格したものに関しては、２ｍｍの正方形ができるように素地まで達する条痕を作り、テープ試験を実施した（碁盤目試験）。引き剥がしたテープの粘着面に、めっきの付着があった場合は不合格とした。
［評価基準］
◎：碁盤目試験合格
○：テープ試験合格、碁盤目試験不合格
×：テープ試験不合格
【００７３】
【表１】
2018090842.tif 000003
【符号の説明】
【００７４】
１：基材
２：めっき下地層
３：ＰＲ樹脂層
４：マスク
５：金属めっき膜 
【図１】
2018090842.tif 000004
【図２】
2018090842.tif 000005